Глазурь
GLAZE

Изобретение относится к технологии силикатов, в частности к составам глазурей, которые могут быть использованы для покрытия керамических изделий хозяйственно-бытового назначения.
2
2
3
2
3
2
3
2
2
2
Известна глазурь, содержащая, мас.%: SiO 56,36-58,88; AlO 14,43-15,31; FeO 3,17-3,84; BO 9,8-11,71; СаО 1,58-1,71; MgO 0,38-0,43; KO 2,13-2,23; NaO 7,9-8,67; MnO 0,36-0,54; TiO 0,3-0,33 [1].
Задачей изобретения является повышение термостойкости глазури.
2
2
3
2
3
2
2
2
3
2
2
2
3
2
3
2
2
2
3
2
Технический результат достигается тем, что глазурь, включающая SiO, AlO, BO, СаО, KO, TiO, дополнительно содержит 3AlO⋅2SiO, причем компоненты находятся при следующем соотношении, мас.%: SiO 47,6-50,5; AlO 6,0-7,3; BO 6,8-8,0; СаО 5,0-5,6; KO 15,5-17,0; TiO 1,8-3,0; 3AlO⋅2SiO 12,6-13,3.
В таблице приведены составы глазури.
Взвешенные в необходимых соотношениях сырьевые компоненты (кварцевый песок, стеклобой, глинозем, борная кислота, поташ, мел, оксид титана, муллит) глазури сплавляют при температуре 1430-1460°С. Расплав гранулируют в воду, полученную фритту размалывают мокрым способом до прохождения через сетку №0056. Суспензию наносят на обожженные керамические изделия и при температуре 1000-1100°С закрепляют оплавлением.
Источники информации
1. SU 1073197, 1984.